КЕРАМИЧЕСКАЯ МАССА ДЛЯ ПРОИЗВОДСТВА КИРПИЧА
CERAMIC MASS FOR BRICK PRODUCTION

Изобретение относится к промышленности строительных материалов и касается составов керамических масс для производства кирпича.
Известна керамическая масса, содержащая, мас.%: глину 76-79; уголь 1-1,5; измельченный брак кирпича после сушки 0,5-0,9; измельченные отходы стекловолокна - остальное [1].
Задача изобретения состоит в повышении морозостойкости кирпича, получаемого из керамической массы.
Технический результат достигается тем, что керамическая масса для производства кирпича, содержащая глину, измельченный брак кирпича после сушки, дополнительно включает кварцевый песок, карбоксиметилцеллюлозу и глицерин, причем компоненты находятся при следующем соотношении, мас.%: глина 83,7-89,6; измельченный брак кирпича после сушки 0,1-1,0; кварцевый песок 10,0-15,0; карбоксиметилцеллюлоза 0,1-0,2; глицерин 0,1-0,2.
Составы керамической массы приведены в таблице.
Таблица
Компоненты
Состав, мас. %:
1
2
3
Глина
89,6
86,7
83,7
Измельченный брак кирпича после сушки
0,1
0,5
1,0
Кварцевый песок
10,0
12,5
15,0
Карбоксиметилцеллюлоза
0,1
0,15
0,2
Глицерин
0,2
0,15
0,1
Морозостойкость, циклы
100-110
100-110
100-110
Для приготовления керамической массы могут быть использованы качественные глины (кирпичные) любых месторождений.
Керамическую массу приготавливают следующим образом.
1. Компоненты дозируют в требуемых количествах. Увлажняют и тщательно разминают глину. Брак кирпича после сушки подвергают помолу до полного прохождения через сетку №008. Подготовленные компоненты (глину, измельченный брак кирпича после сушки, кварцевый песок, карбоксиметилцеллюлозу) смешивают, добавляют воду и глицерин. Влажность керамической массы выбирают в пределах 18-23%. Из керамической массы пластическим способом формуют кирпич, который сушат до влажности не более 6% и обжигают при температуре 1000-1100°C.
2. Компоненты дозируют в требуемых количествах. Глину размалывают сухим способом. Брак кирпича после сушки подвергают помолу до полного прохождения через сетку №008. Подготовленные компоненты (глину, измельченный брак кирпича после сушки, кварцевый песок, карбоксиметилцеллюлозу) смешивают, добавляют воду и глицерин. Влажность керамической массы выбирают в пределах 9-13%. Из керамической массы полусухим способом формуют кирпич, который обжигают при температуре 1000-1100°C.
Керамическая масса хорошо формуется пластическим и полусухим способом. Изделия имеют правильную конфигурацию.
Источники информации
1. А.с. №631494 СССР, C04B 33/00, 1978.